【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
基材紙に略六角形エンボスが、亀甲パターン状に形成された産業用ワイプであって、
産業用ワイプの厚さが、１０００〜１７００μｍであり、
六角形エンボスの長手方向長さが、幅方向長さに対し１２５〜２００％と長く、六角形エンボスの凹部の深さが、０．８〜１．７ｍｍであり、
六角形エンボスの長辺が、隣接する六角形エンボスの長辺に対向せず、六角形エンボスの長辺の角部が、隣接する六角形エンボスの長辺の角部にそれぞれ対向し、
六角形エンボスの長手方向の延在方向と基材紙の横方向との交差角度が、３０〜６０度である
ことを特徴とする産業用ワイプ。
【請求項２】
六角形エンボスの長手方向ピッチが４〜１０ｍｍ、幅方向ピッチが２〜５ｍｍであり、
六角形エンボスの凹部のテーパー角度が４０〜６５度であり、
六角形エンボスを形成した後の産業用ワイプの表面積が、六角形エンボスを形成する前の産業用ワイプの表面積に対し１２０〜１７０％である請求項１記載の産業用ワイプ。
【請求項３】
基材紙が、複数の薄基材紙が積層されて形成されている請求項１又は２記載の産業用ワイプ。
【手続補正２】
【補正対象書類名】明細書
【補正対象項目名】全文
【補正方法】変更
【補正の内容】
【発明の詳細な説明】
【発明の名称】産業用ワイプ
【技術分野】
【０００１】
本発明は、エンボスを有する産業用ワイプに関する。
【背景技術】
【０００２】
産業用ワイプは、各種の産業用製品やこれに用いる部品に付着した塵・埃・水分・油分等の拭き取りに使用される。
産業用ワイプには、水分や油分等の拭き取り性能に加え、産業用ワイプから発生する紙粉（リントと呼ぶこともある）が少ないことが求められており、これらの要求に応えるべく、複数の基材紙を積層した産業用ワイプの表面に、エンボスを付与したものがある。
産業用ワイプに付与されるエンボスとしては、ピン形状エンボス、ディンプル形状エンボスが代表的であり、図４には、ピン形状エンボスがドット状に付された産業用ワイプを、図５には、ディンプル形状エンボスがドット状に付された産業用ワイプを示している。
【０００３】
ピン形状エンボスが付された産業用ワイプは、多数のピン形状エンボスにより応圧されているためプライ剥離が防止され、多数のピン形状エンボスにより形成された凹部に、塵や埃を効率よく収容することができる。しかしながら、ピン形状エンボスが付された産業用ワイプは、粘度の高いグリス等の拭き取り性能が乏しい。
一方、ディンプル形状エンボスが付された産業用ワイプは、ディンプル形状エンボスにより形成された比較的大きな口径を有する凹部に、粘度の高いグリス等を効率よく収容することができる。しかし、ディンプル形状エンボスが付された産業用ワイプは、粘度の低い水等の拭き取り性能が乏しく、また、比較的少数のディンプル形状エンボスにより応圧されているためプライ剥離が生じるおそれがある（特許文献１）。
また、ピン形状エンボス、ディンプル形状エンボスの他にも種々の形状のエンボスが提案されている（特許文献２〜４）。
【特許文献１】特開２００５−１６０６５４
【特許文献２】特開２００５−２４５９１３
【特許文献３】特開２００３−１１６７６１
【特許文献４】特開２００２−２３８８２２
【発明の開示】
【発明が解決しようとする課題】
【０００４】
そこで、本発明の主たる課題は、粉塵、粘度の高いグリス、粘度の低い水等の拭き取り性、吸収性に優れる産業用ワイプを提供することにある。
【課題を解決するための手段】
【０００５】
上記課題を解決した本発明及び本発明の参考発明は次記のとおりである。
＜請求項１記載の発明＞
基材紙に略六角形エンボスが、亀甲パターン状に形成された産業用ワイプであって、
産業用ワイプの厚さが、１０００〜１７００μｍであり、
六角形エンボスの長手方向長さが、幅方向長さに対し１２５〜２００％と長く、六角形エンボスの凹部の深さが、０．８〜１．７ｍｍであり、
六角形エンボスの長辺が、隣接する六角形エンボスの長辺に対向せず、六角形エンボスの長辺の角部が、隣接する六角形エンボスの長辺の角部にそれぞれ対向し、
六角形エンボスの長手方向の延在方向と基材紙の横方向との交差角度が、３０〜６０度である
ことを特徴とする産業用ワイプ。
【０００６】
（作用効果）
産業用ワイプの厚さが、１０００〜１７００μｍであることから、粘度の低い水等の吸水量が多い。
厚さが、１０００μｍ以下であると吸水量が約１０％少なくなってしまう。一方、産業用ワイプの厚さが、１７００μｍ以上であると剛性が高まり、産業用ワイプを４つ折りにする際に抵抗となるおそれがある。
【０００７】
六角形エンボスの長手方向長さが、幅方向長さに対し１２５〜２００％と長く、六角形エンボスの凹部の深さが、０．８〜１．７ｍｍであることから拭き取り性が高い。
特に、六角形エンボスの長手方向長さが、幅方向長さに対し１２５〜２００％と長いことから、正六角形エンボスに比較して六角形エンボスにより形成される凹部の体積が大きく、粘度の高いグリス等に対する拭き取り性を高めることができる。
また、六角形エンボスの凹部の深さが、０．８〜１．７ｍｍであることから、六角形エンボスの凹部に集塵された粉塵、粘度の低い水等を保持性が高い。
【０００８】
六角形エンボスの長辺が、隣接する六角形エンボスの長辺に対向せず、六角形エンボスの長辺の角部が、隣接する六角形エンボスの長辺の角部にそれぞれ対向していることから、六角形エンボスのいわゆる鋭角部分である、六角形エンボスの長辺の角部および六角形エンボスの長辺と粉塵、グリス、水等との接触が大きく、拭き取り性が高い。
【０００９】
六角形エンボスの長手方向の延在方向と基材紙の横方向との交差角度が、３０〜６０度であることから、産業用ワイプのスライド方向（横方向、縦方向）と六角形エンボスのいわゆる鋭角部分である六角形エンボスの長辺とが傾斜し拭き取り性が高い。
【００１０】
＜本発明に係る参考発明＞
基材紙に直線形エンボスが、格子パターン状に形成された産業用ワイプであって、
格子パターンによって囲まれるそれぞれの格子部に、六角形エンボスが、亀甲パターン状に形成され、
産業用ワイプの厚さが、１０００〜１７００μｍであり、
六角形エンボスの長手方向長さが、幅方向長さに対し１２５〜２００％と長く、六角形エンボスの凹部の深さが、０．８〜１．７ｍｍであり、
六角形エンボスの長辺が、隣接する六角形エンボスの長辺に対向せず、六角形エンボスの長辺の角部が、隣接する六角形エンボスの長辺の角部にそれぞれ対向し、
格子パターンの延在方向と基材紙の横方向との交差角度が、０〜８０度である
ことを特徴とする産業用ワイプ。
【００１１】
（作用効果）
本発明に係る参考発明では、格子パターンによって囲まれるそれぞれの格子部に、六角形エンボスが、亀甲パターン状に形成されていることから、エンボスの角部が９０度と１２０度の角度が混在することにより、柔軟性が高まる。
【００１２】
産業用ワイプの厚さが、１０００〜１７００μｍであることから、粘度の低い水等の吸水量が多い。
また、六角形エンボスの長手方向長さが、幅方向長さに対し１２５〜２００％と長く、六角形エンボスの凹部の深さが、０．８〜１．７ｍｍであることから拭き取り性が高い。
さらに、六角形エンボスの長辺が、隣接する六角形エンボスの長辺に対向せず、六角形エンボスの長辺の角部が、隣接する六角形エンボスの長辺の角部にそれぞれ対向していることから、六角形エンボスのいわゆる鋭角部分である、六角形エンボスの長辺の角部および六角形エンボスの長辺と粉塵、グリス、水等との接触が大きく、拭き取り性が高い。
【００１３】
格子パターンの延在方向と基材紙の横方向との交差角度が、０〜８０度であることから、産業用ワイプのスライド方向（横方向、縦方向）と格子パターンの鋭角部分であるエンボスとが傾斜し拭き取り性が高い。
【００１４】
＜請求項２記載の発明＞
六角形エンボスの長手方向ピッチが４〜１０ｍｍ、幅方向ピッチが２〜５ｍｍであり、
六角形エンボスの凹部のテーパー角度が４０〜６５度であり、
六角形エンボスを形成した後の産業用ワイプの表面積が、六角形エンボスを形成する前の産業用ワイプの表面積に対し１２０〜１７０％である請求項１記載の産業用ワイプ。
【００１５】
（作用効果）
六角形エンボスの凹部のテーパー角度が４０〜６５度であることから、六角形エンボスの周縁を鋭角部分に形成でき、拭き取り性が高い。
また、六角形エンボスの長手方向ピッチが４〜１０ｍｍ、幅方向ピッチが２〜５ｍｍであることから、六角形エンボスを形成した後の産業用ワイプの表面積が、六角形エンボスを形成する前の産業用ワイプの表面積に対し１２０〜１７０％と大きく、多くの粉塵、グリス、水等を拭き取ることができる。
なお、この請求項２記載の発明は、上記参考発明についても適用でき、同様の効果を奏する。
【００１６】
＜請求項３記載の発明＞
基材紙が、複数の薄基材紙が積層されて形成されている請求項１又は２記載の産業用ワイプ。
【００１７】
（作用効果）
基材紙が、複数の薄基材紙が積層されて形成されていることから、プライ構造の産業用ワイプを構成でき、拭き取り使用時において産業用ワイプの破断するおそれを抑制することができる。
なお、この請求項３記載の発明は、上記参考発明についても適用でき、同様の効果を奏する。
【発明の効果】
【００１８】
以上の本発明によれば、粉塵、粘度の高いグリス、粘度の低い水等の拭き取り性、吸収性に優れる産業用ワイプを提供される。
【発明を実施するための最良の形態】
【００１９】
以下に、本発明の実施形態と、本発明と同様の効果を奏する参考発明の実施形態（参考形態）をこの順に説明する。
『本発明の実施形態』
本発明の実施形態の産業用ワイプ１は、六角形エンボス２によって４枚の薄基材紙が積層された４プライ構造である。図１は、産業用ワイパー１のエンボスパターンを示し、図２は、図１のＡ−Ａ断面の拡大図である。
【００２０】
＜基材紙＞
産業用ワイプ１を構成する基材紙１０は、厚みが約１００μｍの薄基材紙を４枚積層して形成され、積層時の厚みが約４００μｍである。
基材紙１０を積層構造にすることにより、産業用ワイプ１がプライ構造になり、拭き取り使用時において産業用ワイプ１が破断するおそれが抑制できる。
なお、積層される薄基材紙の枚数については、特に制限はないが、２〜４枚が好適である。薄基材紙の枚数が５枚以上の場合、拭き取り使用時に積層部でズレが生じ産業用ワイプ１の表面に皺が発生し、拭き取り性が低下するおそれがある。
【００２１】
基材紙１０を形成する薄基材紙は、パルプとしてＬＵＫＰ、ＬＢＫＰ（広葉樹クラフトパルプ）を１０〜３０重量％、ＮＵＫＰ、ＮＢＫＰ（針葉樹クラフトパルプ）を７０〜９０重量％を含有し、特に、ＬＵＫＰ、ＬＢＫＰとしては、ＦＳＣ認証されたチップから生産されたパルプを含有するのが好適である。
薄基材紙の製造は、ＮＢＫＰ、ＬＵＫＰ及びＬＢＫＰ、ＮＵＫＰを含む抄造原料を、既知のクレープ紙、薄葉紙の製造に基づいて抄造することができる。
ＮＢＫＰ、ＬＢＫＰ以外の構成繊維としては、ケナフパルプ、マニラ麻等の非木材パルプ、ポリエステル繊維、レーヨン繊維、アクリル繊維等の合成繊維が例示できる。
各薄基材紙の坪量（ＪＩＳ  Ｐ  ８１２４：１９９８）は、１５〜２５ｇ／ｍ2であり、好適には１８〜２３ｇ／ｍ2である。
１５ｇ／ｍ2以下の場合には、十分な吸液量を発言させることが困難となり、また、２５ｇ／ｍ2以上の場合には、剛性が高まり、薄基材紙を４枚積層された基材紙１０から構成される産業用ワイプ１を４つ折りにする際に大きな抵抗となるおそれがあり、特に、微細部品、部品の溝部分の拭き取りが困難になるおそれがある。
【００２２】
＜六角形エンボス＞
基材紙１０は、４枚の薄基材紙を六角形エンボス２により加圧し積層する。基材紙１０に形成された六角形エンボス２は、長手方向長さ（ＥＬ）が４．５ｍｍ、幅方向長さ（ＥＷ）が３ｍｍ、深さ（ＥＤ）が１．１ｍｍ、テーパー角度（Ｅθ）が６０度に形成されている。
また、六角形エンボス２を形成した場合、産業用ワイプ１の厚さとなる基材紙１０の厚さ（Ｔ）は１１９５μｍであり、密度は、６６ｇ／ｃｍ3である。
なお、本明細書においては、深さ（ＥＤ）とは、基材紙１０の表面から六角形エンボス２の凹部３の底面までの距離をいい、テーパー角度（Ｅθ）とは、六角形エンボス２の凹部３の延長線と基材紙１０の表面との交差する角度をいい、厚さ（Ｔ）とは、基材紙１０の一方の表面から他方の表面までの距離をいう。（図２参照）
さらに、基材紙１０の厚さ（Ｔ）は、尾崎製作所製のピーコックにより測定し、密度は、吸水量、引張強度の観点から３０〜８０ｇ／ｃｍ3が好適である。
【００２３】
六角形エンボス２の長手方向長さ（ＥＬ）については、特に制限はないが、３〜９ｍｍが好適であり、幅方向長さ（ＥＷ）に対し、１２５〜２００％にするのがより好適である。なお、長手方向長さ（ＥＬ）が３ｍｍ以下の場合、粘度の高いグリス等の拭き取り性が十分に確保できなくなるおそれがあり、９ｍｍ以上の場合、基材紙１０が拭き取り時に破断するおそれがある。
【００２４】
六角形エンボス２の幅方向長さ（ＥＷ）については、特に制限はないが、２〜５ｍｍが好適である。なお、幅方向長さ（ＥＷ）が２ｍｍ以下の場合、粘度の高いグリス等の拭き取り性が十分に確保できなくなるおそれがあり、５ｍｍ以上の場合、基材紙１０が拭き取り時に破断するおそれがある。
【００２５】
六角形エンボス２の深さ（ＥＤ）については、特に制限はないが、０．８〜１．７ｍｍが好適である。なお、深さ（ＥＤ）が０．８ｍｍ以下の場合、粘度の高いグリス等の拭き取り性が十分に確保できなくなるおそれがあり、１．７ｍｍ以上の場合、基材紙１０が拭き取り時に破断するおそれがある。
【００２６】
六角形エンボス２のテーパー角度（Ｅθ）については、特に制限はないが、４０〜６５度が好適である。なお、テーパー角度（Ｅθ）が４０度以下の場合、六角形エンボス２の凹部３の周縁が鈍り粘度の高いグリス等の拭き取り性が十分に確保できなくなるおそれがあり、６５度以上の場合、基材紙１０が拭き取り時に破断するおそれがある。
【００２７】
基材紙１０の厚さ（Ｔ）については、特に制限されないが、１０００〜１７００μｍが好適であり、１０５０〜１７００μｍがより好適であり、六角形エンボス２を形成する際の加圧により任意に設定することができる。
なお、厚さ（Ｔ）が１０００μｍ以下の場合、吸収量が約１０％少なくなり、１７００μｍ以上の場合、剛性が高まり、産業用ワイプ１を４つ折りにする際に大きな抵抗となるおそれがあり、特に、微細部品、部品の溝部分の拭き取りが困難になるおそれがある。
【００２８】
各六角形エンボス２は、六角形エンボス２の長辺４が、隣接する六角形エンボス２の長辺４に対し長手方向にズレた位置に形成し、六角形エンボス２の長辺４の両側の角部５が、隣接する対向する六角形エンボス２の長辺４の両側の角部５にそれぞれ対向する位置に形成されている。
また、各六角形エンボス２は、隣接する六角形エンボス２に対して、長手方向ピッチ（ＰＬ）が６ｍｍ、幅方向ピッチ（ＰＷ）が３ｍｍの位置に亀甲パターン状に形成されている。
【００２９】
六角形エンボス２の長手方向ピッチ（ＰＬ）については、特に制限はないが、４〜１０ｍｍが好適である。また、六角形エンボス２の幅方向ピッチ（ＰＷ）についても、特に制限はないが、２〜５ｍｍが好適である。
六角形エンボス２を長手方向ピッチ（ＰＬ）が６ｍｍ、幅方向ピッチ（ＰＷ）が３ｍｍの位置に亀甲パターン状に形成した場合、基材紙１０（産業用ワイプ１）の表面積が、六角形エンボス２を形成する前の表面積に対し、１４４％と増加するため拭き取り性が格段に向上する。
なお、表面積は、簡易的には六角形エンボス２を引張力１０００ＣＮ／２５ｍｍで六角形エンボス２の長辺４に直角方向に伸長した場合に発生する断面伸長率を２乗することによって算出でき、１２１％であった。
断面伸長率を２乗して算出した場合、六角形エンボスを形成した後の産業用ワイプの表面積が、六角形エンボスを形成する前の産業用ワイプの表面積に対し、拭き取り性の観点から１１０〜１３０％が好適である。
六角形エンボス２の凹部３の底部は平面とされ、六角形エンボス２の凹部３により形成された表面積が、基材紙１０の表面積に対し、５８％であり、六角形エンボス２の凹部３により形成された表面積が、基材紙１０の表面積に対し、３０〜８０％が特に粘度が高いグリスの拭き取り性の観点から好適である。
【００３０】
亀甲パターン状に形成された六角形エンボス２の長辺４の延在方向が、基材紙１０（産業用ワイプ１）の横方向に対する交差角度（θ）が４５度で形成されている。
交差角度（θ）については、特に制限はないが、産業用ワイプ１を横方向あるいは縦方向にスライドさせながら拭き取りを行う際に、六角形エンボス２の鋭角部分であり長辺４がスライド方向に対し傾斜した場合、拭き取り性が高まることから３０〜６０度が好適である。
さらに、縦方向とは、抄造時における基材紙１０流れ方向に沿う方向でありＭＤ方向と言われ、横方向とは、縦方向と直交する方向でありＣＤ方向と言う場合もある。
【００３１】
六角形エンボス２の形成方法は、例えば、一対のエンボスロール間に基材紙１０を通して形成することができ、特に、六角形エンボス２を嵩高にする観点からスチールマッチエンボスを使用することが好適である。
この場合、エンボス圧が、１０〜８０ｋｇｆ／ｃｍ2、好ましくは１０〜２５ｋｇｆ／ｃｍ2となるようにするのが好適である。エンボス圧が１０ｋｇｆ／ｃｍ2以下の場合、六角形エンボス２の長辺３を含む周縁部を鋭角にすることができず拭き取り性が下がるおそれがあり、８０ｋｇｆ／ｃｍ2以上の場合、六角形エンボス２の形成時に基材紙１０が破断するおそれがある。
一対のエンボスロールに関しては、六角形エンボス２が亀甲パターン状が付与された金属ロールと弾性ロールとの組み合せが好適である。この場合、弾性ロールは、その表面のショア硬度（Ｓｈｏｒｅ  ｈａｒｄｎｅｓｓ）が、Ａ３０〜Ａ９０であるのが好適である。ショア硬度がＡ３０以下の場合、つまり弾性ロール表面がやわらかい場合、基材紙１０が破断するおそれがあり、Ａ９０以上の場合、つまり弾性ロール表面が硬い場合、六角形エンボス２が基材紙１０に形成できず、基材紙１０を構成する薄基材紙を積層できないおそれがある。
以上のようにして六角形エンボス２が形成された基材紙１０は、既知の方法に従って、インターフォルダ等により積層し折り畳んだり、巻き取ったりして製品とする。
前述では六角形エンボスについて説明したが、五角形、七角形エンボスであっても同等の性能を持つエンボスであればよいことは言うまでもない。
【００３２】
『参考発明の実施形態（参考形態）』
次ぎに、本発明の参考形態について説明する。参考形態の産業用ワイプ１は、格子パターン状に形成された直線形エンボス６，７の各格子部８に、六角形エンボス２が亀甲パターン状に形成されたものである。
図３は、参考形態の産業用ワイパー１のエンボスパターンを示している。六角形エンボス２、基材紙１０については上記本発明の実施形態と同様であるので説明は省略する。
【００３３】
＜直線形エンボス＞
格子パターンを形成する直線形エンボス６，７は、幅（ＬＷ）が２ｍｍ、深さ（ＬＤ）が１．１ｍｍであり、直線形エンボス６で囲まれる格子部８の対角線距離で定義されるエンボスピッチ（ＬＰ）が１９ｍｍであり、格子パターンは、基材紙１０の水平方向に対し交差角度が４５度である。
格子パターンとすると、粘度の低い水分等を拭き取った際には、直線形エンボス６の凹部内を水分等が拡散、吸収されながら進行するため、粘度の低い水分等の拭き取り性が高まる。
【００３４】
直線形エンボス６，７の幅（ＬＷ）および深さ（ＬＤ）については、特に制限はないが、拭き取り性の観点から１〜３ｍｍが好適である。
また、エンボスピッチ（ＬＰ）については、特に制限はないが、拭き取り性の観点から１０〜３０ｍｍが好適であり、１５〜２５ｍｍがより好適である。
【００３５】
直線形エンボス６，７からなる面積が、基材紙１０の表面積に対して２〜４０％とするのが好適であり、１０〜２０％がより好適である。直線形エンボス６，７の面積が、２％以下の場合、４０％以上の場合には所望する拭き取り性が達成することが困難となる。
また、格子パターンは、基材紙１０の水平方向に対し交差角度が４５度である。すなわち、格子パターンを形成する一方の直線形エンボス６の延在方向と基材紙１０の横方向の横方向に対する交差角度（Ｌθ１）が４５度で形成され、格子パターンを形成する他方の直線形エンボス７の延在方向と基材紙１０の横方向に対する交差角度（Ｌθ２）も同様に４５度で形成されている。
交差角度（Ｌθ１，２）については、特に制限はないが、拭き取り性の観点から３０〜６０度が好適である。
【００３６】
参考形態の産業用ワイプ１においては、図３に示すように各格子部８に形成される六角形エンボス２は、六角形エンボス２の長辺６の延在方向が基材紙１０の縦方向と平行に形成されているが、六角形エンボス２の長辺６の延在方向を基材紙１０の横方向に対して３０〜６０度の交差角度をつけて形成しても良い。
【００３７】
直線形エンボス６，７及び六角形エンボス２の形成方法は、例えば、一対のエンボスロール間に基材紙１０を通して形成することができ、特に、直線形エンボス６，７及び六角形エンボス２を嵩高にする観点からスチールマッチエンボスを使用することが好適である。
この場合、エンボス圧が、１０〜８０ｋｇｆ／ｃｍ2、好ましくは１０〜２５ｋｇｆ／ｃｍ2となるようにするのが好適である。エンボス圧が１０ｋｇｆ／ｃｍ2以下の場合、六角形エンボス２の長辺３を含む周縁部を鋭角にすることができず拭き取り性が下がるおそれがあり、８０ｋｇｆ／ｃｍ2以上の場合、直線形エンボス６，７及び六角形エンボス２の形成時に基材紙１０が破断するおそれがある。
一対のエンボスロールに関しては、直線形エンボス６，７が格子パターン状に、六角形エンボス２が亀甲パターン状が付与された金属ロールと弾性ロールとの組み合せが好適である。この場合、弾性ロールは、その表面のショア硬度（Ｓｈｏｒｅ  ｈａｒｄｎｅｓｓ）が、Ａ３０〜Ａ９０であるのが好適である。ショア硬度がＡ３０以下の場合、つまり弾性ロール表面がやわらかい場合、基材紙１０が破断するおそれがあり、Ａ９０以上の場合、つまり弾性ロール表面が硬い場合、直線形エンボス６，７及び六角形エンボス２が基材紙１０に形成できず、基材紙１０を構成する薄基材紙を積層できないおそれがある。
以上のようにして直線形エンボス６，７及び六角形エンボス２が形成された基材紙１０は、既知の方法に従って、インターフォルダ等により積層し折り畳んだり、巻き取ったりして製品とする。
【実施例】
【００３８】
本発明の効果を確認するため、吸水量、拭き取り性、引張強度について評価を行った。
実施例、比較例とも基材紙を構成する薄基材紙の坪量は坪量１９．２ｇ／ｍ2を使用し、エンボスピッチ、エンボス深さ、テーパー角度、プライ数（薄基材紙の枚数）、密度、表面積、厚さは表１に示すとおりである。
＜吸水量＞
資料（寸法：横３１５ｍｍ×縦４０５ｍｍ）から１０ｃｍ角に裁断し、表面と裏面を交互に４枚重ねした状態で水に３分間つけて取出し、網状の水平台の上に３０秒放置した後の重量を測定し、増加重量を算出した。
なお、吸水量［ｇ／ｍ2］が、３０００以上の場合「◎」、２５００〜３０００の場合「○」、２０００〜２５００の場合「△」、２０００以下の場合「×」とした。
＜拭き取り性＞
表面平滑な水平台（一般に使われる実験台、天板材質：セグラン、セルロン）上に、グリス（昭和シェル石油製、名称：カートリッジグリス、型式：ＥＰ―２）を１．５ｇへらで均一に延ばし、試料（寸法：横３１５ｍｍ×縦４０５ｍｍ）を４つ折りにし、５００ｇのおもりを載せた状態で水平台上を約５秒間スライド移動させた後、グリスの残存状態を目視評価した。
なお、グリスがよく拭き取れた「◎」、グリスが普通に拭き取れた「○」、グリスが拭き取れず残る「△」とした。
＜引張強度＞
ＪＩＳ  Ｐ  ８１１３に準じて評価した。
なお、引張強度［ＣＮ／２５ｍｍ］が、５０００以上の場合「◎」、３５００〜５０００の場合「○」、２０００〜３５００の場合「△」、２０００以下の場合「×」とした。
【表１】
2009297355.tif 000001
表１に示すとおり、実施例１〜６は、吸水量、拭き取り性、引張強度に高い評価になったのに対し、比較例１は、吸水量の評価が低く、比較例２は、吸水量、拭き取り性の評価が低かった。
以上のことから、本発明に係る産業用ワイプは、吸水量、拭き取り性、引張強度に優れることが確認できた。
【産業上の利用可能性】
【００３９】
本発明は、産業製品や産業製品用の部品に付着した水分、油分、塵等を拭き取る紙製品に利用可能である。
【図面の簡単な説明】
【００４０】
【図１】本発明の第１実施形態の産業用ワイパーのエンボスパターンを示す図である。
【図２】図１のＡ−Ａ断面の拡大図である。
【図３】本発明の参考形態の産業用ワイパーのエンボスパターンを示す図である。
【図４】従来の産業用ワイパーのピンエンボスパターンを示す図である。
【図５】従来の産業用ワイパーのディンプル状エンボスパターンを示す図である。
【符号の説明】
【００４１】
１…産業用ワイプ、２…六角形エンボス、３…凹部、４…長辺、５…角部、６，７…直線形エンボス、８…格子部、２０…ピンエンボス、３０…ディンプルエンボス
ＥＬ…長手方向長さ、ＥＷ…幅方向長さ、ＥＤ…深さ、Ｅθ…テーパー角度、Ｔ…厚さ
ＰＬ…長手方向ピッチ、ＰＷ…幅方向ピッチ、θ…交差角度
ＬＷ…幅、ＬＤ…深さ、ＬＰ…エンボスピッチ、Ｌθ１，２…交差角度